(57)【特許請求の範囲】
【請求項１】
溶融Ｚｎ−Ａｌ−Ｍｇ系合金めっき鋼板を準備するステップと、
高分子化合物と、前記高分子化合物１００質量部に対して、０．５質量部以上２質量部以下のワックスとを含む塗料を準備するステップと、
前記溶融Ｚｎ−Ａｌ−Ｍｇ系合金めっき鋼板の上に前記塗料を塗布するステップと、
前記溶融Ｚｎ−Ａｌ−Ｍｇ系合金めっき鋼板に塗布された前記塗料を加熱して、水に対する接触角が８０度以上１３０度未満の塗膜を形成するステップと、
を含む、塗装鋼板の製造方法。
【請求項２】
前記ワックスは、ポリオレフィン系ワックスである、請求項１に記載の塗装鋼板の製造方法。
【請求項３】
前記高分子化合物は、ポリエステル樹脂、または、ポリフッ化ビニリデン樹脂とアクリル樹脂の混合樹脂である、請求項１に記載の塗装鋼板の製造方法。
【請求項４】
前記塗料を塗布するステップの前に、前記溶融Ｚｎ−Ａｌ−Ｍｇ系合金めっき鋼板の上にＭｇを含む防錆顔料を有する第二の塗膜を形成するステップをさらに有する、請求項１に記載の塗装鋼板の製造方法。
【発明の詳細な説明】
【技術分野】
【０００１】
本発明は耐食性に優れる塗装鋼板の製造方法に関する。
【背景技術】
【０００２】
建材、自動車、家電などの各分野で使用される鋼板は、用途に応じたサイズに裁断された後、所定形状に成形加工される。一般に前記用途に使用される鋼板は、塗膜が表面に設けられている塗装鋼板であり、塗装鋼板の平坦部や加工部では当初の耐食機能が維持される。しかし、塗装鋼板の切断端面は鋼素地（下地鋼）が露出しているため赤錆が発生しやすい。
【０００３】
このような切断端面での腐食、すなわち赤錆の発生を抑制するために、スプレーや刷毛などを用いて切断端面を塗装する方法、あるいは切断端面に防錆油を塗布する方法が採用されている。しかし、所定サイズに切断した鋼板の切断端面を含む表面に塗装を施す方法は作業性・生産性に劣る。また鋼板の形状によっては塗料を均一に塗布することが難しいことから、切断端面に塗膜の欠陥部（塗膜切れ）が生じやすい。従ってその部分から腐食が発生してしまうことがある。
防錆油を塗布する方法においても同様の問題があり、さらに防錆油の塗布により鋼板がべたついて、取り扱いが困難になるという問題もある。
【０００４】
一方、鋼板表面に形成した塗膜により、切断端面での耐食性を改善する方法が提案されている。例えば、特許文献１には、クロメート処理後の鋼板表面に、珪酸ナトリウム（Ｎａ２Ｏ・ｘＳｉＯ２）、リン酸水素ナトリウム（Ｎａ２ＨＰＯ４）等の塩基性アルカリ金属塩を含有する塗膜を設ける方法が開示されている。塩基性アルカリ金属塩は、塩化物イオン等が微細疵部に侵入することを遮断するため、当該塗装鋼板の端面は耐食性に優れるとされている。
【０００５】
また特許文献２には、リン酸マグネシウム等の非クロム系防錆塗料が配合された下塗り塗料と、水に対する接触角が６０度以下である上塗り塗膜を有する塗装鋼板が開示されている。当該塗装鋼板は、上塗り塗膜が親水性であるため、塗装鋼板に付着した水滴が展開しやすく、水滴膜厚が薄くなることから水滴が蒸発しやすいため、耐食性に優れるとされている。
【特許文献１】特開平８−１３１５６号公報
【特許文献２】特開２００７−２６０９５３号公報
【発明の開示】
【発明が解決しようとする課題】
【０００６】
特許文献１に記載されている技術は、屋外使用環境において塗膜から溶出した物質を切断端面に作用させ、当該端面での腐食を抑制する。しかしながら、当該文献に記載されている技術は６価クロムの使用が必要であり、環境適合性が悪いという問題があった。
【０００７】
また、特許文献２に記載されている塗装鋼板は、環境が多湿であると水滴が蒸発しにくい場合があるため、これとは異なる機構で塗装鋼板の耐食性を向上させる方法が望まれていた。
これらのことに鑑み、本発明は耐食性に優れた塗装鋼板を提供することを目的とする。
【課題を解決するための手段】
【０００８】
発明者らは鋭意研究の結果、溶融Ｚｎ−Ａｌ−Ｍｇ系合金めっき鋼板の上に、水に対する接触角が８０度以上１３０度未満である塗膜を有する塗装鋼板により、上記目的が達成できることを見出し、本発明を完成させた。
すなわち、上記課題は以下の本発明により解決される。
【０００９】
［１］鋼板の上に塗膜を有する塗装鋼板であって、
前記鋼板は、溶融Ｚｎ−Ａｌ−Ｍｇ系合金めっき鋼板であり、
前記塗膜は、水に対する接触角が８０度以上１３０度未満である、塗装鋼板。
［２］前記塗膜は、高分子化合物と滑剤を含み、
前記滑剤の配合量は、高分子化合物１００質量部に対して、０．５質量部以上２質量部以下である［１］に記載の塗装鋼板。
［３］前記滑剤は、ポリオレフィン系ワックスである、［２］に記載の塗装鋼板。
［４］前記塗膜の高分子化合物は、ポリエステル樹脂、または、ポリフッ化ビニリデン樹脂とアクリル樹脂の混合樹脂である、［２］〜［３］いずれかに記載の塗装鋼板。
［５］前記めっき鋼板と前記塗膜の間に、第二の塗膜をさらに有し、
前記第二の塗膜は、Ｍｇを含む防錆顔料を有する、［１］〜［４］いずれかに記載の塗装鋼板。
【発明の効果】
【００１０】
本発明により耐食性に優れた塗装鋼板が提供できる。
【発明を実施するための最良の形態】
【００１１】
１．塗装鋼板
本発明の塗装鋼板は、鋼板の上に塗膜を有する塗装鋼板であって、
前記鋼板は、溶融Ｚｎ−Ａｌ−Ｍｇ系合金めっき鋼板であり、
前記塗膜は、水に対する接触角（「対水接触角」ともいう）が８０度以上１３０度未満であることを特徴とする。
塗装鋼板とは鋼板表面に塗膜を有する鋼板である。塗膜とは鋼板表面に塗料を塗布して（塗装して）得られる膜である。
【００１２】
（１）鋼板
鋼板とは板状の鋼である。本発明に用いられる鋼板は、溶融Ｚｎ−Ａｌ−Ｍｇ系合金めっき鋼板である。溶融Ｚｎ−Ａｌ−Ｍｇ系合金めっき鋼板とは、Ｚｎ（亜鉛）を主成分とし、Ａｌ（アルミニウム）、Ｍｇ（マグネシウム）を必須成分として含む合金の溶融めっき浴を用いてめっきされた鋼板をいう。このような合金の好ましい例には、Ａｌが３〜２２質量％、Ｍｇが１〜１０質量％、残部が実質的にＺｎからなる溶融Ｚｎ−Ａｌ−Ｍｇ合金が含まれる。「残部が実質的にＺｎからなる」とは、残部が４０質量％以上のＺｎを含み、当該めっき鋼板の耐食性を阻害せず、かつ当該めっき鋼板の製造自体が可能な範囲で、Ｚｎ、Ａｌ、Ｍｇ以外の元素を含んでいることを含む。Ｚｎ、Ａｌ、Ｍｇ以外の元素の例には、Ｔｉ、Ｂ、Ｓｉ、Ｆｅが含まれる。これらの元素の好ましい含有量は、合金に対し、Ｔｉ：０．１質量％以下、Ｂ：０．０５質量％以下、Ｓｉ：２質量％以下、Ｆｅ：２質量％以下である。
【００１３】
また「残部が実質的にＺｎからなる」は、「残部に不可避的不純物が含まれている」ことも含む。不可避的不純物とは、めっき工程において意図していないにもかかわらず不可避的に混入する不純物をいう。
【００１４】
本発明に用いる鋼板は、公知の製造方法により得てよい。例えば、本発明に用いる鋼板は、連続溶融めっきラインにおいて製造することができる。鋼板は「塗装原板」とも呼ばれる。また、本発明において記号「〜」は、その両端の数値を含む。
【００１５】
本発明に用いられる鋼板は、必要に応じて公知の塗装前処理が施される。当該処理の例には、鋼板表面に、酸洗および表面調整処理（酸系）を施した後、任意のクロムフリー塗装前処理皮膜を形成する処理が含まれる。これらの塗装前処理により、鋼板と塗膜の密着性が向上する。
【００１６】
（２）塗膜
本発明の塗装鋼板は、対水接触角が８０度以上１３０度未満の塗膜（「撥水性塗膜」ともいう）を有する。撥水性塗膜の対水接触角は、好ましくは８５〜１１０度である。対水接触角とは、塗膜の水に対するなじみ性を表す尺度であり、なじみが悪い、すなわち塗膜が水をはじきやすいほど、対水接触角は高くなる。対水接触角は公知の方法で求められるが、本発明においては、２０±２℃の環境下で水平に静置された塗装鋼板の上に、直径約１．６ｍｍ（液量にして約２．１μＬ）の純水の水滴を滴下し、液滴が塗装鋼板表面となす角度から求めてよい。具体的には、液滴を真横から観察して、液滴の左右の端点における接線が、鋼板表面となす角度から対水接触角を求める。
【００１７】
１）高分子化合物
撥水性塗膜は高分子化合物と滑剤を含むことが好ましい。高分子化合物は塗膜のマトリックス（「ビヒクル」ともいう）をなす。高分子化合物の例には、有機化合物が重合してなる有機系高分子化合物、無機化合物が重合してなる無機系高分子化合物がある。
【００１８】
高分子化合物としては、公知のものを用いることができる。好ましい高分子化合物の例には、ポリエステル樹脂、アクリル樹脂、ポリフッ化ビニリデン樹脂、ポリウレタン樹脂、エポキシ樹脂、ポリビニルアルコール樹脂、フェノール樹脂等の有機系高分子化合物が含まれる。中でも本発明に用いられる高分子化合物としては、ポリエステル樹脂、またはアクリル樹脂とポリフッ化ビニリデン樹脂からなる混合樹脂が好ましい。これらの高分子化合物は、密着性、耐熱性、加工性に優れる。
【００１９】
ポリエステル樹脂とは主鎖にエステル結合を有するポリマーの総称である。ポリエステル樹脂には結晶性ポリエステル樹脂と非晶性ポリエステル樹脂があるが、本発明においては、塗装作業性に優れることから非晶性ポリエステル樹脂が好ましい。
【００２０】
本発明のポリエステル樹脂の分子量はＧＰＣで測定した場合の数平均分子量が２０００〜２００００であることが好ましい。分子量が２０００より小さくなると加工性が悪くなる傾向があり、２００００より大きくなると耐候性が劣る傾向があるためである。
【００２１】
本発明のポリエステル樹脂のガラス転移温度（Ｔｇ）は、−２０〜８０℃であることが好ましい。Ｔｇが低いと塗膜硬度が不足し耐薬品性も劣る傾向があり、高いと加工性が劣る傾向があるためである。Ｔｇは示差走査熱量計（ＤＳＣ）法により測定される。
【００２２】
ポリフッ化ビニリデン樹脂とアクリル樹脂からなる混合樹脂とは、ポリフッ化ビニリデン樹脂４０〜９０質量％とアクリル樹脂６０〜１０質量％を混合してなる樹脂をいう。
ポリフッ化ビニリデン樹脂とは、ポリエチレンのエチレンユニットにおける一つの炭素に、二つのフッ素原子が結合している高分子化合物をいう。ポリフッ化ビニリデン樹脂の重量平均分子量は３０００００〜７０００００であることが好ましい。
【００２３】
アクリル樹脂とは、（メタ）アクリル酸又は（メタ）アクリル酸エステルの重合体をいう。前記と同様の理由からアクリル樹脂の数平均分子量は１００００〜１５０００であることが好ましい。同様にアクリル樹脂のＴｇは−１０〜１００℃であることが好ましい。
【００２４】
２）滑剤
撥水性塗膜の対水接触角を前記範囲にする手段は特に限定されないが、塗膜に表面エネルギーの低い材料を含ませることが好ましい。表面エネルギーの低い材料は、塗装時に表面エネルギーが低い部位、すなわち塗膜表面に移動する。そのため、塗膜表面を表面エネルギーの低い状態、つまり撥水性が高い状態にすることができる。表面エネルギーの低い材料の好ましい例には、滑剤が含まれる。滑剤とは、一般に、樹脂に添加されて樹脂と金属との摩擦や付着を防止するために添加される添加剤をいう。滑剤の例には、ワックスやシリコーンオイルが含まれる。
【００２５】
一般に、塗装鋼板においては、塗膜の成形加工性を向上させるために、滑剤の中でもワックスが使用されることが多い。この場合ワックスは、塗膜中の高分子化合物１００質量部に対して０．０５〜０．３質量部程度配合される。しかし、本発明のように塗膜の対水接触角を８０度以上とするためには、塗膜の高分子化合物１００質量部に対して、滑剤を０．５〜２質量部配合することが好ましい。滑剤の添加量がこの範囲であると、塗膜の撥水性、および塗装鋼板の加工性のバランスに優れる。
【００２６】
ワックスの例には、公知の天然ワックス、合成ワックスが含まれる。天然ワックスの例には、天然パラフィン、カルナバロウが含まれる。合成ワックスの例には、合成パラフィン、ポリエチレン等のポリオレフィン系ワックス、四フッ化エチレン等のフッ素樹脂系ワックス、高級脂肪酸等の脂肪酸系ワックス、脂肪酸アミド等の脂肪酸アミド系ワックス、脂肪酸のアルコールエステル等のエステル系ワックス、ポリグリセロール等のアルコール系ワックス、金属石けんが含まれる。
シリコーンオイルの例には、フルオロシリコーン、アルキルシリコーンが含まれる。
【００２７】
本発明においては、入手が容易であって、かつ塗膜の撥水性を高めることができることから、ポリオレフィン系ワックスを用いることが好ましく、ポリエチレンワックスを用いることがより好ましい。
【００２８】
ワックスは、形状が粒状であることが好ましく、その平均粒径は１〜１５μｍであることが好ましい。ワックスがこの形状であると塗料に添加しやすく、かつ塗装時に塗膜表面に移動（「ブリードアウト」ともいう）しやすいからである。
また、ワックスはその融点が１３０℃以下であることが好ましい。本発明の塗装鋼板は、後述するように塗装工程で２００〜３００℃に加熱されることが好ましいが、ワックスの融点の上限が前記範囲であると、塗装工程においてワックスがよりブリードアウトしやすいからである。しかし、ワックスの融点が低すぎると、塗膜の加工性が低下することがある。このため、ワックスの融点は５０℃以上であることが好ましい。
【００２９】
撥水性塗膜には、必要に応じ、アクリロニトリルビーズ等の有機系骨材、シリカ等の無機系骨材、顔料、メタリック顔料等、各種添加物が配合されていてもよい。当該塗膜の厚みは、撥水性、下地鋼の防錆、塗膜密着性を考慮して、７μｍ以上とすることが好ましい。さらにコスト、耐食性、隠蔽性、密着性等を総合的に考慮すると、膜厚は７〜３０μｍとすることがより好ましい。
【００３０】
本発明の塗装鋼板は、鋼板と撥水性塗膜の間に第二の塗膜、すなわち「下塗り塗膜」が形成されていてもよい。下塗り塗膜とは、下地の防食や隠蔽、または上塗り塗膜との密着性を向上させるために設けられる塗膜である。特に本発明のように滑剤を含む塗膜を有する塗装鋼板においては、塗膜と鋼板の密着性が低下することがあるが、下塗り塗膜を設けることにより、鋼板と塗膜の密着性を高めることができる。下塗り塗膜は、樹脂と防錆顔料を含むことが好ましい。この樹脂の例には、エポキシ樹脂、ポリエステル樹脂、ウレタン樹脂またはアクリル樹脂が含まれる。防錆顔料とは、耐食性を高めるために添加される顔料であり、その例には、リン酸マグネシウム、トリポリリン酸２水素アルミ・マグネシウム、カルシウムシリケートが含まれる。中でも防錆顔料としては、リン酸マグネシウム、トリポリリン酸２水素アルミ・マグネシウム等のＭｇを含む防錆顔料が好ましい。塗装鋼板の耐食性をより高められるからである。
【００３１】
リン酸マグネシウムとはＭｇ３（ＰＯ４）２で表される化合物である。リン酸水素マグネシウムとはＭｇＨＰＯ４で表されるリン酸第一マグネシウム、またはＭｇ（Ｈ２ＰＯ４）２で表されるリン酸第二マグネシウムをいう。
トリポリリン酸二水素アルミ・マグネシウムとは、トリポリリン酸２水素アルミニウム（Ｈ２ＡｌＰ３Ｏ１０）にマグネシウムの化合物を含有させたものである。
【００３２】
下塗り塗膜の膜厚は、２μｍ以上とすることが好ましい。しかしながら下塗り塗膜が厚くなりすぎるとコストの上昇や加工性低下などを引き起こすことがあるため、膜厚は２〜１０μｍであることが好ましい。
【００３３】
本発明の塗装鋼板が下塗り塗膜を有する場合、撥水性塗膜は「上塗り塗膜」と呼ばれることがある。図１は、下塗り塗膜、上塗り塗膜を有する塗装鋼板の一例を示す図である。図中、１は塗装鋼板、２は溶融Ｚｎ−Ａｌ−Ｍｇ系合金めっき鋼板、３は化成処理層、４は下塗り塗膜、５は上塗り塗膜（撥水性塗膜）である。
【００３４】
（３）塗装鋼板
本発明の塗装鋼板は、溶融Ｚｎ−Ａｌ−Ｍｇ系合金めっき鋼板を塗装原板とするため、高湿潤環境においても、優れた耐食性を有する。このメカニズムは次のように推察される。
Ｚｎを含む鋼板においては、腐食によりＺｎを含む生成物（「Ｚｎ系腐食生成物」ともいう）が形成される。Ｚｎ系腐食生成物は、Ｚｎ−Ａｌ−Ｍｇ系合金由来のＭｇにより安定化され、より強固な腐食生成物となる。このため塗装鋼板の腐食は進行しにくくなり、塗装鋼板の耐食性が向上される。さらに、本発明の塗装鋼板は、撥水性の高い塗膜を有するため、鋼板の表面に存在する水滴は球状になり、鋼板表面を転がりやすくなる。このため、鋼板の表面の水滴は除去されやすくなる。すなわち、本発明の塗装鋼板は、安定な腐食生成物の形成と、腐食しやすい部位への水分の供給が低減されることの相乗効果により、優れた耐食性が発現されると考えられる。
【００３５】
本発明の塗装鋼板は、鉛直に配置された場合に（図２を参照）、下部端面の耐食性に特に優れる。従来の塗装鋼板は、鉛直に配置された場合、大部分の水分が下部端面付近に溜まるため、下部端面の耐食性が著しく低下する。しかし本発明の塗装鋼板は、鉛直に配置されても、図２に示すとおり水滴６は下部端面から落下しやすく、下部端面に溜まりにくい。よって、下部端面への水分の供給が低減され、下部端面での赤錆発生が抑制される。
【００３６】
本発明の塗装鋼板は、鉛直に配置された場合に振動を与えられると、水滴の落下がより顕著になる。そのため、本発明の塗装鋼板は、空気調和機（エアコン）の室外機の筐体等に好適に用いられる。
【００３７】
また、本発明の塗装鋼板は水平に配置されていても、優れた耐食性を発現できる。本発明の塗装鋼板に付着した水滴は、鋼板表面を転がりやすいため、例えば屋外に設置された場合、風などにより、容易に水滴が除去されるからである。
【００３８】
このように本発明の塗装鋼板は、端面において特に優れた耐食性を発現できる。端面とは主として加工の際に切断された鋼板の部分をいう。また同様に、端面にかかわらず鋼板の表面部分であっても塗膜が欠損している部分、あるいは塗膜およびめっき層が欠損している部分に対しても本発明の塗装鋼板は優れた耐食性を有する。
塗装鋼板の端面の耐腐食性は公知の方法で評価できる。例えば、塗装鋼板から切り出したサンプルを屋外に曝露して切断端面の状態を観察することにより行ってよい。
【００３９】
２．塗装鋼板の製造方法
本発明の塗装鋼板は発明の効果を損なわない範囲で任意に製造されうるが、以下好ましい製造方法を説明する。
本発明の撥水性塗膜は、例えばポリエステル樹脂等の樹脂に滑剤、必要に応じて各種添加剤を混合して得られる。混合する手段は特に限定されないが、撹拌機、三本ロール、ビーズミル等を用いることが好ましい。このとき溶媒を加えてもよい。
【００４０】
本発明の塗装鋼板は、このようにして得た塗料を鋼板表面に塗布する工程（塗布工程）、当該塗膜を加熱して乾燥させる工程（焼付工程）を経て製造されることが好ましい。
塗料を塗装原板に塗布する方法の例には、ロールコート、カーテンコート、ダイコート、ナイフコートが含まる。さらには、これらを用いた連続塗装ラインにより塗装を行ってもよい。塗料の塗布量は所望の膜厚となるように調整される。焼付工程は到達板温が１５０〜２５０℃となるように行うことが好ましい。
【００４１】
また、本発明の塗装鋼板に下塗り塗膜を形成する場合も、撥水性塗膜と同様に形成すればよい。この場合、まず、塗装原板に下塗り塗膜を形成し、次に、この下塗り塗膜の上に撥水性塗膜を形成する。
【実施例】
【００４２】
［実施例１］
１）鋼板の準備
板厚０．５ｍｍのＡｌキルド鋼冷延鋼板（公称組成；Ｃ：０．０４質量％、Ｓｉ：０．０３質量％、Ｍｎ：０．２０質量％、Ｐ：０．０１質量％、Ｓ：０．０１質量％、Ａｌ：０．０１質量％、残部Ｆｅ）を準備した。溶融Ｚｎ−６質量％Ａｌ−３質量％Ｍｇ系合金めっき浴を用いて前記鋼板表面にめっきを施し、溶融Ｚｎ−Ａｌ−Ｍｇ系合金めっき鋼板（以下「ＺＡＭ」ともいう）を調製した。当該めっき鋼板の片面めっき付着量は８４ｇ／ｍ２であった。
【００４３】
このめっき鋼板に、酸洗処理、日本ペイント社製、ＮＰＣ７００を用いた表面調整処理、湯洗による洗浄処理、および乾燥を施した。続いてこのめっき鋼板表面に、Ｓｉ系のクロムフリー処理液（日本ペイント社製、ＥＣ２０００）をロールコーターで塗布し、１００℃で乾燥して、クロムフリー塗装前処理（化成処理）を施した。
【００４４】
２）下塗り塗膜の形成
エポキシ変性高分子ポリエステル樹脂１００質量部に対し、カルシウムシリケート３０質量部を配合し、下塗り塗料とした。続いて、化成処理の施されためっき鋼板の上に、前記下塗り塗料をロールコートで塗布し、最高板到達温度が２００℃となるような条件で焼き付けて、下塗り塗膜を形成した。膜厚は７μｍとした。
【００４５】
３）撥水性塗膜の形成
ポリエステル樹脂１００質量部に対し、ポリエチレンワックスを０．７質量部配合し、さらに溶媒（ソルベッソ１００：４０％，シクロヘキサン：４０％，ｎ−ブチルアルコール：１０％，キシレン１０％）を加え、混合して塗料を調製した。
下塗り塗膜が設けられためっき鋼板の上に、当該塗料をロールコートで塗布し、最高板到達温度が２３０℃となるような条件で焼き付けて、撥水性塗膜を形成した。撥水性塗膜の膜厚は１８μｍとした。
【００４６】
４）撥水性評価
こうして得た塗装鋼板を２０±２℃の環境下に水平におき、その表面に、直径約１．６ｍｍ（液量にして約２．１μＬ）の水滴を滴下し、小さな液滴を形成した。続いて液滴を真横から観察して、液滴の左右の端点における接線が鋼板表面となす角度から、対水接触角を求めた。対水接触角が８０度以上であったものを撥水性○、８０度未満であったものを撥水性×と評価した。
【００４７】
５）湿潤試験
塗装鋼板を切断して、１００ｃｍ×１１０ｃｍの板を準備した（図３）。このサンプルを用いて、ＪＩＳ  Ｋ  ２２４６に準じて、９６０時間の湿潤試験を行った。試験後の下部の切断端面１０における赤錆発生率を測定した。
【００４８】
赤錆発生率は、次のように求めた。
まず、図４に示すように端面１０の所々に発生した赤錆１１について、端面１０の長手方向における最大長さ１２を計測した。次に個々の赤錆１１について求められた最大長さ１２を合計して赤錆発生長さを求めた。続いて測定部位長さ１３を測定し、「赤錆発生長さ」を「測定部位長さ」で除すことにより、「赤錆発生率（％）」を求めた。赤錆発生率が１０％未満であったものを○、１０％以上３０％未満であったものを△、３０％以上であったものを×と評価し、○評価を合格と判定した。結果を表１に示す。
【００４９】
［実施例２〜５］
撥水性塗膜に含まれるワックスをポリエチレンから、表１に示すワックスに変更した以外は、実施例１と同様にして塗装鋼板を調製し、評価した。各ワックスとして、酸化ポリエチレンワックス、天然ワックス、ＰＴＦＥワックス、フルオロシリコーンを用いた。
【００５０】
［実施例６］
下塗り塗膜に含まれる防錆顔料を、カルシウムシリケート３０質量部からトリポリリン酸２水素アルミ・マグネシウム３０質量部に変更した以外は、実施例１と同様に塗装鋼板を調製し、評価した。
【００５１】
［実施例７〜１２］
下塗り塗料に含まれる樹脂をエポキシ変性高分子ポリエステル樹脂から、エポキシ樹脂に、撥水性塗料に含まれる樹脂をポリエステル樹脂から、アクリル樹脂とポリフッ化ビニリデン樹脂（配合比は質量比にして３０：７０）に変更した以外は、それぞれ実施例１〜６と同様に塗装鋼板を調製し、評価した。
【００５２】
［比較例１］
撥水性塗料（上塗り塗料）が、ワックスを含まないこと以外は実施例１と同様にして、塗装鋼板を調製し、評価した。
【００５３】
［比較例２〜６］
撥水性塗料（上塗り塗料）において、ポリエステル樹脂１００質量部に対する各種滑剤の含有量を０．０５質量％とした以外は、それぞれ実施例１〜５と同様にして、塗装鋼板を調製し、評価した。
【００５４】
［比較例７］
撥水性塗料（上塗り塗料）が、ワックスを含まないこと以外は実施例７と同様にして、塗装鋼板を調製し、評価した。
【００５５】
［比較例８〜１２］
撥水性塗料（上塗り塗料）において、アクリル樹脂とポリフッ化ビニリデン樹脂の混合樹脂１００質量部に対する各種滑剤の含有量を０．０５質量％とした以外は、それぞれ実施例７〜１１と同様にして、塗装鋼板を調製し、評価した。
【００５６】
［比較例１３、１４］
板厚０．５ｍｍのＡｌキルド鋼冷延鋼板（公称組成；Ｃ：０．０４質量％、Ｓｉ：０．０３質量％、Ｍｎ：０．２０質量％、Ｐ：０．０１質量％、Ｓ：０．０１質量％、Ａｌ：０．０１質量％、残部Ｆｅ）を準備した。当該鋼板の表面に、溶融亜鉛めっきを施し、溶融亜鉛めっき鋼板（「ＧＩ」ともいう）を得た。この溶融亜鉛めっき鋼板の片面めっき付着量は７４ｇ／ｍ２であった。
塗装原板として、溶融Ｚｎ−Ａｌ−Ｍｇ系合金めっき鋼板の代わりに、前記溶融亜鉛めっき鋼板を用いた以外は実施例１、２と同様にして、塗装鋼板を調製し、評価した。
【００５７】
表１から、実施例１〜１２の塗装鋼板は、めっき中にＭｇを含有する鋼板と、撥水性を有する（対水接触角が８０度以上）塗膜を有するため、切断端面の耐赤錆性に優れることが明らかである。また、下塗り塗膜中の防錆顔料にＭｇを含む実施例６、１２は、相乗効果により、最も優れた耐赤錆性を示した。
【００５８】
一方、比較例１〜１２は、滑剤の添加量が少ないため、塗膜の撥水性が十分でなく（対水接触角が８０度未満）、端面の赤錆発生率が高くなった。さらに比較例１３、１４のめっき層中にＭｇを含有しない亜鉛めっき鋼板を塗装原板とする塗装鋼板は、塗膜が優れた撥水性（対水接触角８０度以上）を有していても、Ｍｇによる耐食効果が得られないため、赤錆発生率が高くなった。
【００５９】
【表１】
0004891271.tif 000002
【産業上の利用可能性】
【００６０】
本発明の塗装鋼板は耐食性に優れるため、建材、自動車、家電等の鋼板、特に屋外に設置される空気調和機用室外機等として有用である。
【図面の簡単な説明】
【００６１】
【図１】本発明の塗装鋼板の一例を示す断面図
【図２】鉛直に設置された本発明の塗装鋼板を示す図
【図３】湿潤試験用サンプルを示す図
【図４】赤錆発生率の求め方を説明する図
【符号の説明】
【００６２】
１  本発明の塗装鋼板
２  溶融Ｚｎ−Ａｌ−Ｍｇ系合金めっき鋼板
３  化成処理層
４  第二の塗膜（下塗り塗膜）
５  撥水性塗膜（上塗り塗膜）
６  水滴
１０  端面
１１  端面に発生した赤錆
１２  端面１０の長手方向における赤錆の最大値
１３  測定部位長さ
【図１】
0004891271.tif 000003
【図２】
0004891271.tif 000004
【図３】
0004891271.tif 000005
【図４】
0004891271.tif 000006